(57)【要約】【課題】ホログラム記録時の感度が高く、低露光量における屈折率変調量が高く、増感色素の脱色を阻害することがない、体積型ホログラム記録用感光性組成物、及び体積型ホログラム記録用感光性基板、並びに、生産性が高く、高輝度のホログラム像が得られる体積型ホログラム記録体を提供する。【解決手段】光重合性モノマーと、光重合開始剤と、前記光重合開始剤を増感せしめる増感色素と、バインダー樹脂と、チオール基含有化合物とを含有し、前記光重合性モノマーが少なくとも光ラジカル重合性モノマー及び光カチオン重合性モノマーを含み、前記チオール基含有化合物が、前記光ラジカル重合性モノマーの連鎖移動剤であって、少なくとも１分子中に２つ以上の１級チオール基を有する多官能１級チオール化合物であり、且つ、前記光ラジカル重合性モノマー１００質量部に対して、前記チオール基含有化合物を１．５〜３０質量部含有する、体積型ホログラム記録用感光性組成物である。 【選択図】なし【特許請求の範囲】
【請求項１】
光重合性モノマーと、光重合開始剤と、前記光重合開始剤を増感せしめる増感色素と、バインダー樹脂と、チオール基含有化合物とを含有し、
前記光重合性モノマーが少なくとも光ラジカル重合性モノマー及び光カチオン重合性モノマーを含み、
前記チオール基含有化合物が、前記光ラジカル重合性モノマーの連鎖移動剤であって、少なくとも１分子中に２つ以上の１級チオール基を有する多官能１級チオール化合物であり、且つ、
前記光ラジカル重合性モノマー１００質量部に対して、前記チオール基含有化合物を１．５〜３０質量部含有する、体積型ホログラム記録用感光性組成物。 
【請求項２】
光重合性モノマーと、光重合開始剤と、前記光重合開始剤を増感せしめる増感色素と、バインダー樹脂と、チオール基含有化合物とを含有し、
前記光重合性モノマーが少なくとも光ラジカル重合性モノマー及び光カチオン重合性モノマーを含み、
前記チオール基含有化合物が、前記光ラジカル重合性モノマーの連鎖移動剤であって、少なくとも１分子中に２つ以上の１級チオール基を有する多官能１級チオール化合物であり、且つ、
前記光ラジカル重合性モノマー１００質量部に対して、前記チオール基含有化合物を１．５〜３０質量部含有する、ホログラムを記録するためのホログラム記録層を基材上に備えた、体積型ホログラム記録用感光性基板。
【請求項３】
光重合性モノマーと、光重合開始剤と、前記光重合開始剤を増感せしめる増感色素と、バインダー樹脂と、チオール基含有化合物とを含有し、
前記光重合性モノマーが少なくとも光ラジカル重合性モノマー及び光カチオン重合性モノマーを含み、
前記チオール基含有化合物が、前記光ラジカル重合性モノマーの連鎖移動剤であって、少なくとも１分子中に２つ以上の１級チオール基を有する多官能１級チオール化合物であり、且つ、
前記光ラジカル重合性モノマー１００質量部に対して、前記チオール基含有化合物を１．５〜３０質量部含有する、ホログラムを記録するためのホログラム記録層に、ホログラムが記録されてなるホログラム層を、基材上に備えた、体積型ホログラム記録体。
【発明の詳細な説明】
【技術分野】
【０００１】
本発明は、体積型ホログラム記録用感光性組成物、体積型ホログラム記録用感光性基板、及び、体積型ホログラム記録体に関する。
【背景技術】
【０００２】
ホログラムは物体光および参照光の２つの光を干渉させて、その干渉縞を感光材料に記録したものである。このホログラムに参照光を当てると、回折現象が生じ、元の物体光と同一の波面が再生できる。ホログラムは、干渉縞の記録形態によっていくつかの種類に分類することができるが、代表的には表面レリーフ型ホログラムと体積型ホログラムとに分けることができる。
【０００３】
上記ホログラムは、その同一意匠の複製が困難である特性を利用してセキュリティー用途に多く使用されている。この用途においては、ホログラム形成層表面に微細な凹凸が賦型されることにより干渉縞が記録される表面レリーフ型ホログラムが一般的に使用されている。しかしながら、近年、ホログラム技術の普及および偽造技術の高度化により、表面レリーフ型ホログラムの偽造品が出現し、問題となっている。
【０００４】
一方、体積型ホログラムは、光の干渉によって生じる干渉縞を、屈折率の異なる縞として感光材料の厚さ方向に３次元的に記録することにより作製される。体積型ホログラムは、表面レリーフ型ホログラムとは製造方法が異なり、視覚効果も全く異なるため真偽判断が容易である。また、意匠の模倣に至っては高度な設計技術を要するため、偽造を目的としたホログラムの作製は極めて困難である。そのため、体積型ホログラムは意匠、セキュリティーおよび光学素子などの用途に利用されている。
【０００５】
体積型ホログラムの製造について、量産可能な乾式タイプの体積型ホログラム記録用感光性組成物が注目されており、例えば、体積型ホログラム記録用感光性組成物に含有される光ラジカル重合性モノマーとバインダー樹脂との屈折率差を利用した方法が利用されている（例えば、特許文献１など）。フィルム状に形成された体積型ホログラム記録用感光性組成物に干渉露光を行うと、光の強い部分においてラジカル重合が始まり、光ラジカル重合性モノマーの濃度勾配が生じ、光の弱い部分から強い部分へ上記モノマーの拡散移動が生じる。その結果、干渉光の強弱に応じて、光重合性モノマーの疎密が生じ、それが屈折率の差（以下、屈折率変調量（Δｎ）とする。）として現れることにより、ホログラム像が発現される。
【０００６】
体積型ホログラム記録用感光性組成物において、ホログラム記録時に優れた記録性能を実現させるためには、得られるホログラム記録層の屈折率変調量（Δｎ）が高いことや、ホログラム記録層の安定性が優れることが求められている。
例えば、特許文献２では、光ラジカル重合性モノマーと、光カチオン重合性モノマーと、光重合開始剤と、増感色素と、熱硬化性樹脂および熱可塑性樹脂を混合したバインダー樹脂を用いたタイプの体積型ホログラム記録用感光性組成物が開示されている。ここでは、熱可塑性樹脂を体積型ホログラム記録用感光性組成物の固形分全量に対して０％〜２５質量％の割合となるように混合させることにより、ホログラム記録層の耐熱性や機械的強度を高め、屈折率変調量（Δｎ）の向上を図っている。
しかし、ホログラム像をより高輝度で発現させるために、更なる屈折率変調量（Δｎ）の向上が望まれ、且つ、生産性を向上するために、ホログラム記録時の感度が高い感光性組成物が望まれていた。
【０００７】
一方、特許文献３には、高感度且つ高多重記録が可能な光記録媒体を得ることを目的とし、湿度に対して安定で、液の経時管理が容易で、かつ高温硬化を必要とせず、迅速製造に適し、各種成形方法に適用可能な感光性組成物として、光反応性材料と、エポキシ化合物と、チオール基含有化合物からなる感光性組成物が開示されている。しかしながら、当該感光性組成物においては、更にチオール基含有化合物とエポキシ化合物とを反応させるための硬化促進剤を含み、チオール基含有化合物とエポキシ化合物とを光照射前に熱硬化反応させている。従って、特許文献３の感光性組成物においては、チオール基含有化合物は光ラジカル重合性モノマーの連鎖移動剤として用いていない。また、当該感光性組成物は、ホログラフィを利用して情報を記録する記録層の形成に用いられ、記録媒体の耐久性向上を目的としており、ホログラム記録時の感度および屈折率変調量（Δｎ）の向上に関する記載はない。
【０００８】
特許文献４には、シグナル対ノイズ比の特性が優れた画像情報を記録／再生することができ、ホログラフィックインフォメーション記録の用途に好適な体積ホログラム記録材料として、ポリマーマトリックス、重合性モノマー、光重合開始剤、連鎖移動剤を含む体積ホログラム感光性組成物が開示されている。特許文献４において、連鎖移動剤は、重合性モノマーから生成したポリマーの分子量を制御することにより、ポリマーに起因する光散乱によるノイズを低減すること、及び記録の劣化を抑制することに用いられており、ホログラム記録時の感度および屈折率変調量（Δｎ）の向上に関する記載はない。また、連鎖移動剤として、アルキルチオール類も例示されているが、具体的には、１−ブタンチオール、ｎ−ドデシルメルカプタンが開示されているのみである。
【先行技術文献】
【特許文献】
【０００９】
【特許文献１】特許第２６６４２３４号公報
【特許文献２】特開２００７−１７６０１号公報
【特許文献３】特開２００７−２４１１４４号公報
【特許文献４】国際公開第２００７／００７４３６号パンフレット
【発明の概要】
【発明が解決しようとする課題】
【００１０】
本発明は、このような状況下になされたものであり、ホログラム記録時の感度が高く、低露光量における屈折率変調量が高く、増感色素の脱色を阻害することがない、体積型ホログラム記録用感光性組成物、及び体積型ホログラム記録用感光性基板、並びに、生産性が高く、高輝度のホログラム像が得られる体積型ホログラム記録体を提供することを目的とする。
【課題を解決するための手段】
【００１１】
本発明者らは、前記目的を達成するために鋭意研究を重ねた結果、光ラジカル重合性モノマー及び光カチオン重合性モノマーを含む光重合性モノマー、光重合開始剤、前記光重合開始剤を増感せしめる増感色素、及びバインダー樹脂に、更に、光ラジカル重合性モノマーの連鎖移動剤として、少なくとも１分子中に２つ以上の１級チオール基を有する多官能１級チオール化合物を特定量組み合わせて用いることにより、前記増感色素の脱色を阻害することなく、ホログラム記録時の感度を向上でき、且つ、低露光量における屈折率変調量を向上できるとの知見を得た。
本発明は、係る知見に基づいて完成したものである。
【００１２】
本発明に係る体積型ホログラム記録用感光性組成物は、光重合性モノマーと、光重合開始剤と、前記光重合開始剤を増感せしめる増感色素と、バインダー樹脂と、チオール基含有化合物とを含有し、
前記光重合性モノマーが少なくとも光ラジカル重合性モノマー及び光カチオン重合性モノマーを含み、
前記チオール基含有化合物が、前記光ラジカル重合性モノマーの連鎖移動剤であって、少なくとも１分子中に２つ以上の１級チオール基を有する多官能１級チオール化合物であり、且つ、
前記光ラジカル重合性モノマー１００質量部に対して、前記チオール基含有化合物を１．５〜３０質量部含有することを特徴とする。
【００１３】
本発明に係る体積型ホログラム記録用感光性基板は、光重合性モノマーと、光重合開始剤と、前記光重合開始剤を増感せしめる増感色素と、バインダー樹脂と、チオール基含有化合物とを含有し、
前記光重合性モノマーが少なくとも光ラジカル重合性モノマー及び光カチオン重合性モノマーを含み、
前記チオール基含有化合物が、前記光ラジカル重合性モノマーの連鎖移動剤であって、少なくとも１分子中に２つ以上の１級チオール基を有する多官能１級チオール化合物であり、且つ、
前記光ラジカル重合性モノマー１００質量部に対して、前記チオール基含有化合物を１．５〜３０質量部含有する、ホログラムを記録するためのホログラム記録層を基材上に備えたことを特徴とする。
【００１４】
また、本発明に係る体積型ホログラム記録体は、光重合性モノマーと、光重合開始剤と、前記光重合開始剤を増感せしめる増感色素と、バインダー樹脂と、チオール基含有化合物とを含有し、
前記光重合性モノマーが少なくとも光ラジカル重合性モノマー及び光カチオン重合性モノマーを含み、
前記チオール基含有化合物が、前記光ラジカル重合性モノマーの連鎖移動剤であって、少なくとも１分子中に２つ以上の１級チオール基を有する多官能１級チオール化合物であり、且つ、
前記光ラジカル重合性モノマー１００質量部に対して、前記チオール基含有化合物を１．５〜３０質量部含有する、ホログラムを記録するためのホログラム記録層に、ホログラムが記録されてなるホログラム層を、基材上に備えたことを特徴とする。
【発明の効果】
【００１５】
本発明によれば、ホログラム記録時の感度が高く、低露光量における屈折率変調量が高く、増感色素の脱色を阻害することがない、体積型ホログラム記録用感光性組成物、及び体積型ホログラム記録用感光性基板、並びに、生産性が高く、高輝度のホログラム像が得られる体積型ホログラム記録体を提供することができる。
【図面の簡単な説明】
【００１６】
【図１】図１は、本発明の体積型ホログラム記録用感光性基板の一例を示す概略図である。
【図２】図２は、本発明の体積型ホログラム記録体の一例を示す概略図である。
【発明を実施するための形態】
【００１７】
以下、本発明に係る体積型ホログラム記録用感光性組成物、本発明に係る体積型ホログラム記録用感光性基板、及び、本発明に係る体積型ホログラム記録体について、順に説明する。
なお、本発明において、（メタ）アクリレートとは、メタアクリレート及び／又はアクリレートを表し、（メタ）アクリロイルとは、メタアクリロイル及び／又はアクリロイルを表す。
【００１８】
［体積型ホログラム記録用感光性組成物］
本発明に係る体積型ホログラム記録用感光性組成物は、光重合性モノマーと、光重合開始剤と、前記光重合開始剤を増感せしめる増感色素と、バインダー樹脂と、チオール基含有化合物とを含有し、
前記光重合性モノマーが少なくとも光ラジカル重合性モノマー及び光カチオン重合性モノマーを含み、
前記チオール基含有化合物が、前記光ラジカル重合性モノマーの連鎖移動剤であって、少なくとも１分子中に２つ以上の１級チオール基を有する多官能１級チオール化合物であり、且つ、
前記光ラジカル重合性モノマー１００質量部に対して、前記チオール基含有化合物を１．５〜３０質量部含有することを特徴とする。
【００１９】
本発明においては、光ラジカル重合性モノマー及び光カチオン重合性モノマーを含む光重合性モノマー、光重合開始剤、前記光重合開始剤を増感せしめる増感色素、及びバインダー樹脂に、更に、光ラジカル重合性モノマーの連鎖移動剤として、少なくとも１分子中に２つ以上の１級チオール基を有する多官能１級チオール化合物を特定量組み合わせて用いることにより、前記増感色素の脱色を阻害することなく、ホログラム記録時の感度を高くすることができ、低露光量における屈折率変調量を向上できる。
ホログラム記録時の感度が高く、低露光量における屈折率変調量が高いと、短時間の露光で目的とする屈折率変調量を得ることができ、体積ホログラムを用いた製品の製造速度を向上することができる。更に、短時間の露光でホログラムの高輝度化が可能になり、高品質のホログラム製品を高い生産性で製造でき、低コスト化を達成できる。
【００２０】
上記特定の組み合わせにより、上記のような効果を発揮する作用としては以下のように推定される。
本発明に係る体積型ホログラム記録用感光性組成物の典型的なホログラム記録方法は、組成物の層形成後、まず、前記光重合開始剤を増感せしめる増感色素に対応した光を干渉露光することにより、光ラジカル重合性モノマーのみの重合反応を進行させる。前記多官能１級チオール化合物は、ラジカル重合に対する連鎖移動剤として作用し、重合反応の成長末端からラジカルを引き抜き、成長を停止させると共に、新たな重合反応開始種となり、光重合性モノマーに付加して新たなポリマーの成長を開始する。前記多官能１級チオール化合物を更に組み合わせることで、このようなラジカル重合の連鎖移動の頻度が増加することにより、光ラジカル重合性モノマーの反応率が増加し、感度が向上したと推定される。また、光ラジカル重合性モノマーの反応率が増加し、反応寄与成分が増加することで、光ラジカル重合性モノマーの重合度が高くなり、屈折率変調量（Δｎ）が向上すると推定される。
ラジカル重合に対する連鎖移動剤として、1分子中に１つのチオール基を有する単官能チオール化合物の場合、ラジカル重合の連鎖移動の頻度が小さくなるため、ホログラム記録時の感度および屈折率変調量を向上させる効果を発揮しない。それに対して、本発明においては、ラジカル重合に対する連鎖移動剤として、１分子中に２つ以上のチオール基を有する多官能チオール化合物を用いることにより、ラジカル重合の連鎖移動の頻度が向上するため、ホログラム記録時の感度および屈折率変調量を向上させる効果を発揮するようになる。
【００２１】
また、本発明においては、特に、１級チオール基を１分子中に２つ以上有する多官能１級チオール化合物を用いる。１級チオール基は、２級チオール基と比べてチオール基の周りの立体障害が小さいため、２級チオール基と比べて反応速度が速い。そのため、２級チオール基を１分子中に２つ以上有する多官能２級チオール化合物を用いても、低露光量では光ラジカル重合性モノマーの反応率が増加しないが、１級チオール基を１分子中に２つ以上有する多官能１級チオール化合物を用いると、低露光量でも光ラジカル重合性モノマーの反応率が十分に増加し、ラジカル重合の連鎖移動の頻度が向上するため、屈折率変調量を向上させることができると推定される。
また、本発明においては、１級チオール基を１分子中に２つ以上有する多官能１級チオール化合物を光ラジカル重合性モノマーに対して特定量で含まれるようにする。多官能１級チオール化合物が少なすぎると、光ラジカル重合性モノマーの反応率が十分に増加せず、ホログラム記録時の感度および屈折率変調量を向上させる効果を発揮しない傾向がある。一方、多官能１級チオール化合物が多すぎると、光ラジカル重合性モノマーの反応率が過剰となりモノマーの移動が阻害されるからか、却って屈折率変調量が悪化する傾向がある。更に、多官能１級チオール化合物が多すぎると、未反応の多官能１級チオール化合物が増感色素の構造変化、分解などによる脱色を阻害するため、脱色性が悪化する傾向がある。本発明においては、前記多官能１級チオール化合物を光ラジカル重合性モノマーに対して特定量で含まれるようにすることにより、モノマーの移動を阻害しない程度に光ラジカル重合性モノマーの反応率を増加させることができるため、ホログラム記録時の感度が高く、低露光量における屈折率変調量が高い体積型ホログラム記録用感光性組成物を得ることができる。また、増感色素の脱色を阻害しない最適な添加量であるため、増感色素の脱色性が良好な体積型ホログラム記録用感光性組成物を得ることができる。
【００２２】
本発明の体積型ホログラム記録用感光性組成物は、少なくとも、光重合性モノマーと、光重合開始剤と、前記光重合開始剤を増感せしめる増感色素と、バインダー樹脂と、チオール基含有化合物とを含有するものであり、本発明の効果が損なわれない限り、必要に応じて他の成分を含有してもよいものである。
以下、このような本発明の体積型ホログラム記録用感光性組成物の各成分について順に詳細に説明するが、まず、本発明に特徴的なチオール基含有化合物から説明する。
【００２３】
＜チオール基含有化合物＞
本発明において、必須成分として用いられるチオール基含有化合物は、少なくとも１分子中に２つ以上の１級チオール基を有する多官能１級チオール化合物であり、光ラジカル重合性モノマーの連鎖移動剤として用いられる。
この連鎖移動剤とは、ラジカル重合反応の成長末端からラジカルを引き抜き、成長を停止させるものである。そして当該連鎖移動剤に移動したラジカルは、新たな重合反応開始種となり、光ラジカル重合性モノマーに付加して新たなポリマーの成長が開始される。この過程はラジカル重合の連鎖移動と呼ばれ、連鎖移動の頻度が増加することにより光ラジカル重合性モノマーの反応率が増加する。
【００２４】
また、１級チオール基とは、チオール基が結合する炭素原子が第１級炭素原子であるチオール基をいう。
１級チオール基は、２級チオール基と比べてチオール基の周りの立体障害が小さい。本発明においては、特に、１級チオール基を含むチオール基含有化合物を用いることにより、２級チオール基を有する場合と比べて反応速度が速い。そのため、２級チオール基を１分子中に２つ以上有する多官能２級チオール化合物を用いても反応率が増加しないような低露光量であっても、光ラジカル重合性モノマーの反応率が十分に増加し、ラジカル重合の連鎖移動の頻度が向上して重合度を上げることができ、屈折率変調量を向上させることができる。このように低露光量でも屈折率変調量を向上させることができるため、製品製造のスループットを高めることができ、低コスト化を図ることができる。
【００２５】
本発明において用いられる１分子中に２つ以上の１級チオール基を有する多官能１級チオール化合物としては、連鎖移動剤として機能する、１分子中に２つ以上の１級チオール基を有する化合物を適宜選択して用いることができる。
例えば、脂肪族炭化水素、芳香族炭化水素基、複素環、及びこれらの組み合わせに２つ以上の１級チオール基が結合した構造等が挙げられる。
また、上記多官能１級チオール化合物において好適に用いられるものとしては、例えば、以下の一般式（１）で表される構造を有するチオール基含有化合物が挙げられる。
【００２６】
Ｘ（−Ｏ−ＣＯ−（ＣＲ１Ｒ２）ｎ−ＣＨ２−ＳＨ）ｍ                    （１）
（一般式（１）中、Ｘは置換基を有しても良い炭素数が多くとも２０のｍ価の脂肪族炭化水素、芳香族炭化水素、複素環、及びこれらの組み合わせの残基であり、Ｒ１及びＲ２は、それぞれ独立に水素原子又は炭素数が１〜１０のアルキル基であり、ｎは０〜４の整数であり、ｍは２〜６の整数である。）
【００２７】
上記一般式（１）中、複数のＲ１、及び複数のＲ２は、それぞれ同一でも異なっていても良い。
上記一般式（１）中、Ｒ１及びＲ２は硬化物特性の調整の観点、及び入手が容易な点から、水素原子又は炭素数１〜６のアルキル基であることが好ましく、水素原子又は炭素数１〜４のアルキル基であることがより好ましく、水素原子又は炭素数１〜２のアルキル基であることがより更に好ましい。
【００２８】
Ｒ１及びＲ２が共に水素原子である化合物、すなわち下記一般式（２）で表される化合物は、低露光量における屈折率変調量（Δｎ）の向上、及び入手が容易な点から、好ましく用いられる。
【００２９】
Ｘ（−Ｏ−ＣＯ−（ＣＨ２）ｎ−ＣＨ２−ＳＨ）ｍ                    （２）
（一般式（１）中、Ｘは置換基を有しても良い炭素数が多くとも２０のｍ価の脂肪族炭化水素、芳香族炭化水素、複素環、及びこれらの組み合わせの残基であり、ｎは０〜４の整数であり、ｍは２〜６の整数である。）
【００３０】
上記一般式（１）及び（２）中、Ｘは、置換基を有しても良い炭素数が多くとも２０のｍ価の脂肪族炭化水素、芳香族炭化水素、複素環、及びこれらの組み合わせの残基である。Ｘとしては、例えば、脂肪族炭化水素、芳香族炭化水素、複素環、及びこれらの組み合わせを含む多価アルコールから水酸基を除いた残基等が挙げられる。
Ｘは、硬化物特性の調整の観点、及び入手が容易な点から、炭素数１〜１５であることが好ましく、炭素数１〜１２であることがより好ましく、炭素数１〜９であることがより更に好ましい。Ｘが置換基を有しない場合には、炭素数１〜６の２〜４価の脂肪族炭化水素基が特に好ましい。
Ｘが置換基を有する場合の置換基としては、例えば、水酸基、アルキル基、アルキレン基、アリール基、カルボキシル基、カルボニル基、アミノ基、ニトロ基、又は、エーテル結合、エステル結合若しくはウレタン結合を含む官能基等を挙げることができる。
【００３１】
上記一般式（１）及び（２）中、ｍは、Ｘに対する（−Ｏ−ＣＯ−（ＣＲ１Ｒ２）ｎ−ＣＨ２−ＳＨ）の置換数を表し、２〜６の整数である。Ｘが置換基を有する場合であっても、当該置換基の数は、ｍ価の価数には含めない。ｍは、屈折率変調量（Δｎ）の向上の点から、２〜４であることが好ましく、３〜４であることがより更に好ましい。
【００３２】
また、上記一般式（１）及び（２）中、ｎは０〜４の整数であるが、入手が容易な点からは、ｎが０又は１であることが好ましい。
【００３３】
多官能１級チオール化合物としては、具体的には、例えば、ヘキサンジチオール、デカンジチオール、エチレングリコールビスチオグリコレート、１，４−ブタンジオールビスチオグリコレート、トリメチロールプロパントリスチオグリコレート、ペンタエリスリトールテトラキスチオグリコレート、エチレングリコールビス（３−メルカプトプロピオネート）、１，２−プロピレングリコールビス（３−メルカプトプロピオネート）、１，３−プロピレングリコールビス（３−メルカプトプロピオネート）、１，４−ブタンジオールビス（３−メルカプトプロピオネート）、グリセリントリス（３−メルカプトプロピオネート）、トリメチロールプロパントリス（３−メルカプトプロピオネート）、トリメチロールエタントリス（３−メルカプトプロピオネート）、ペンタエリスリトールテトラキス（３−メルカプトプロピオネート）、ジペンタエリスリトールヘキサキス（３−メルカプトプロピオネート）等が挙げられる。
【００３４】
本発明の体積型ホログラム記録用感光性組成物における、前記チオール基含有化合物の含有量は、後述する光ラジカル重合性モノマー１００質量部に対して、前記チオール基含有化合物を１．５〜３０質量部である。このような範囲とすると、モノマーの移動を阻害しない程度に光ラジカル重合性モノマーの反応率を増加させることができるため、ホログラム記録時の感度および低露光量における屈折率変調量（Δｎ）が高い体積型ホログラム記録用感光性組成物を得ることができる。また、増感色素の脱色を阻害しない最適な添加量であるため、増感色素の脱色性が良好な体積型ホログラム記録用感光性組成物を得ることができる。
前記チオール基含有化合物の含有量が上記範囲よりも少ないと、ホログラム記録時におけるラジカル重合の連鎖移動の頻度を十分に高くすることができないため、ホログラム記録時の感度および低露光量における屈折率変調量を向上させる効果を十分に発揮しない傾向がある。一方、前記チオール基含有化合物の含有量が上記範囲よりも大きいと、重合度が上がり過ぎるためか、その後の加熱工程におけるモノマー移動性が低下し、低露光量における屈折率変調量が悪化する傾向がある。また、前記チオール基含有化合物の含有量が上記範囲よりも大きいと、増感色素を脱色する工程において、未反応のチオール基含有化合物が増感色素の構造変化、分解などによる脱色を阻害するためか、脱色性が悪化する傾向がある。
【００３５】
＜光重合性モノマー＞
本発明における光重合性モノマーは、光照射によって重合又は二量化反応が進行し、且つ、ホログラム記録層中で拡散移動できる化合物である。
本発明における光重合性モノマーとしては、例えば、光ラジカル重合性モノマー、光カチオン重合性モノマーおよび光二量化性化合物等を挙げることができるが、少なくとも光ラジカル重合性モノマー及び光カチオン重合性モノマーを含む。
以下、光ラジカル重合性モノマーおよび光カチオン重合性モノマーについて説明する。
【００３６】
（光ラジカル重合性モノマー）
本発明に用いられる光ラジカル重合性モノマーとしては、本発明の体積型ホログラム記録用感光性組成物を用いてホログラム記録層を形成する際に、例えばレーザー照射等によって、後述する光ラジカル重合開始剤から発生した活性ラジカルの作用により重合する化合物であれば、特に限定されるものではないが、分子中に少なくとも一つのエチレン性不飽和二重結合を持つ化合物を使用することが好ましい。例えば、不飽和カルボン酸、不飽和カルボン酸塩、不飽和カルボン酸と脂肪族多価アルコール化合物とのエステル、不飽和カルボン酸と脂肪族多価アミン化合物とのアミド結合物等を挙げることができる。
【００３７】
上記光ラジカル重合性モノマーの例としては、メチルメタクリレート、ヒドロキシエチルメタクリレート、ラウリルアクリレート、Ｎ−アクリロイルモルホリン、２−エチルヘキシルカルビトールアクリレート、イソボニルアクリレート、メトキシプロピレングリコールアクリレート、１，６−ヘキサンジオールジアクリレート、テトラエチレングリコールジアクリレート、トリメチロールプロパントリアクリレート、ペンタエリスリトールトリアクリレート、ペンタエリスリトールテトラアクリレート、アクリルアミド、メタクリルアミド、スチレン、２−ブロモスチレン、フェニルアクリレート、２−フェノキシエチルアクリレート、２，３−ナフタレンジカルボン酸（アクリロキシエチル）モノエステル、メチルフェノキシエチルアクリレート、ノニルフェノキシエチルアクリレート、β−アクリロキシエチルハイドロゲンフタレート、フェノキシポリエチレングリコールアクリレート、２，４，６−トリブロモフェニルアクリレート、ジフェン酸（２−メタクリロキシエチル）モノエステル、ベンジルアクリレート、２，３−ジブロムプロピルアクリレート、２−ヒドロキシ−３−フェノキシプロピルアクリレート、２−ナフチルアクリレート、Ｎ−ビニルカルバゾール、２−（９−カルバゾリル）エチルアクリレート、トリフェニルメチルチオアクリレート、２−（トリシクロ［５，２，１０２・６］ジブロモデシルチオ）エチルアクリレート、Ｓ−（１−ナフチルメチル）チオアクリレート、ジシクロペンタニルアクリレート、メチレンビスアクリルアミド、ポリエチレングリコールジアクリレート、トリメチロールプロパントリアクリレート、ペンタエリスリトールトリアクリレート、ジフェン酸（２−アクリロキシエチル）（３−アクリロキシプロピル−２−ヒドロキシ）ジエステル、２，３−ナフタリンジカルボン酸（２−アクリロキシエチル）（３−アクリロキシプロピル−２−ヒドロキシ）ジエステル、４，５−フェナントレンジカルボン酸（２−アクリロキシエチル）（３−アクリロキシプロピル−２−ヒドロキシ）ジエステル、ジブロムネオペンチルグリコールジアクリレート、ジペンタエリスリトールヘキサアクリレート、１，３−ビス［２−アクリロキシ−３−（２，４，６−トリブロモフェノキシ）プロポキシ］ベンゼン、ジエチレンジチオグリコールジアクリレート、２，２−ビス（４−アクリロキシエトキシフェニル）プロパン、ビス（４−アクリロキシジエトキシフェニル）メタン、ビス（４−アクリロキシエトキシ−３，５−ジブロモフェニル）メタン、２，２−ビス（４−アクリロキシエトキシフェニル）プロパン、２，２−ビス（４−アクリロキシジエトキシフェニル）プロパン、２，２−ビス（４−アクリロキシエトキシ−３，５−ジブロモフェニル）プロパン、ビス（４−アクリロキシエトキシフェニル）スルホン、ビス（４−アクリロキシジエトキシフェニル）スルホン、ビス（４−アクリロキシプロポキシフェニル）スルホン、ビス（４−アクリロキシエトキシ−３，５−ジブロモフェニル）スルホン、および上記におけるアクリレートをメタクリレートに変えた化合物、更には、特開平２−２４７２０５号公報や特開平２−２６１８０８号公報に記載されているような分子内���少なくともＳ原子を２個以上含む、エチレン性不飽和二重結合含有化合物等が挙げられ、これらを１種、または２種以上混合して用いることができる。
【００３８】
また、光ラジカル重合性モノマーの平均屈折率は、後述する光カチオン重合性モノマーの平均屈折率より大きいことが好ましく、中でも０．０２以上大きいことが好ましい。これは、光ラジカル重合性モノマーと光カチオン重合性モノマーとの平均屈折率の差が上記の値よりも低いと、所望の屈折率変調量（Δｎ）が得られない可能性があるからである。
【００３９】
（光カチオン重合性モノマー）
本発明に用いられる光カチオン重合性モノマーは、エネルギー照射を受け、後述する光カチオン重合開始剤の分解により発生したブレンステッド酸あるいはルイス酸によってカチオン重合する化合物である。例えば、エポキシ基やオキセタン基等の環状エーテル類、チオエーテル類、ビニルエーテル類等を挙げることができる。
また、光ラジカル重合性モノマーと光カチオン重合性モノマーとを併用する場合、上記光ラジカル重合性モノマーの重合が、比較的低粘度の組成物中で行われることが好ましいという点から、本発明における光カチオン重合性モノマーは、常温で液状であることが好ましい。
【００４０】
上記光カチオン重合性モノマーとしては、例えば、ジグリセロールジエーテル、ペンタエリスリトールポリジグリシジルエーテル、１，４−ビス（２，３−エポキシプロポキシパーフルオロイソプロピル）シクロヘキサン、ソルビトールポリグリシジルエーテル、１，６−ヘキサンジオールグリシジルエーテル、ポリエチレングリコールジグリシジルエーテル、フェニルグリシジルエーテル等を挙げることができる。
【００４１】
本発明においては、上述した光カチオン重合性モノマーの１種のみを用いてもよく、２種以上を併用してもよい。
【００４２】
本発明の体積型ホログラム記録用感光性組成物における、光重合性モノマーの合計量の含有量は、体積型ホログラム記録用感光性組成物の全固形分１００質量部に対して８．５〜８５質量部であることが好ましく、８．５〜７０質量部であることがさらに好ましい。ここで、固形分とは溶媒以外の成分をいい、常温で液状のモノマーも固形分に含まれる。
光重合性モノマーの合計量の含有量が上記範囲よりも少ないと、高い屈折率変調量（Δｎ）を得ることができず、高輝度の体積型ホログラム記録体を得ることができない可能性があるからである。一方、光重合性モノマーの含有量が上記範囲よりも大きいと、バインダー樹脂の含有量が相対的に減少し、ホログラム記録層を保持できない可能性があるからである。
【００４３】
また、本発明の体積型ホログラム記録用感光性組成物における、光重合性モノマーにおいて、光ラジカル重合性モノマーと光カチオン重合性モノマーとの含有比は、光ラジカル重合性モノマー１００質量部に対して、光カチオン重合性モノマーが３０〜９０質量部の範囲内であることが好ましく、更に、５０〜８０質量部の範囲内であることがさらに好ましい。
【００４４】
＜光重合開始剤＞
本発明の体積型ホログラム記録用感光性組成物を構成する光重合開始剤としては、光ラ
ジカル重合開始剤、及び光カチオン重合開始剤を用いることができる。
【００４５】
（光ラジカル重合開始剤）
本発明に用いられる光ラジカル重合開始剤としては、イミダゾール誘導体、ビスイミダゾール誘導体、Ｎ−アリールグリシン誘導体、有機アジド化合物、チタノセン類、アルミナート錯体、有機過酸化物、Ｎ−アルコキシピリジニウム塩、チオキサントン誘導体等が挙げられ、更に具体的には、１，３−ジ（ｔ−ブチルジオキシカルボニル）ベンゾフェノン、３，３’，４，４’−テトラキス（ｔ−ブチルジオキシカルボニル）ベンゾフェノン、３−フェニル−５−イソオキサゾロン、２−メルカプトベンズイミダゾール、ビス（２，４，５−トリフェニル）イミダゾール、２，２−ジメトキシ−１，２−ジフェニルエタン−１−オン（商品名イルガキュア６５１、ＢＡＳＦ社製）、１−ヒドロキシ−シクロヘキシル−フェニル−ケトン（商品名イルガキュア１８４、ＢＡＳＦ社製）、２−ベンジル−２−ジメチルアミノ−１−（４−モルフォリノフェニル）−ブタノン−１（商品名イルガキュア３６９、ＢＡＳＦ社製）、ビス（η５−２，４−シクロペンタジエン−１−イル）−ビス（２，６−ジフルオロ−３−（１Ｈ−ピロール−１−イル）−フェニル）チタニウム（商品名イルガキュア７８４、ＢＡＳＦ社製）等が挙げられるが、これらに限定されるものではない。
【００４６】
光カチオン重合開始剤としては、スルホン酸エステル、イミドスルホネート、ジアルキル−４−ヒドロキシスルホニウム塩、アリールスルホン酸−ｐ−ニトロベンジルエステル、シラノール−アルミニウム錯体、（η６−ベンゼン）（η５−シクロペンタジエニル）鉄（II）等が例示され、更に具体的には、ベンゾイントシレート、２，５−ジニトロベンジルトシレート、Ｎ−トシフタル酸イミド等が挙げられるが、これらに限定されるものではない。
【００４７】
光ラジカル重合開始剤としても、光カチオン重合開始剤としても用いられるものとしては、芳香族ヨードニウム塩、芳香族スルホニウム塩、芳香族ジアゾニウム塩、芳香族ホスホニウム塩、トリアジン化合物、鉄アレーン錯体等が例示され、更に具体的には、ジフェニルヨードニウム、ジトリルヨードニウム、ビス（ｐ−ｔｅｒｔ−ブチルフェニル）ヨードニウム、ビス（ｐ−クロロフェニル）ヨードニウム等のヨードニウムのクロリド、ブロミド、ホウフッ化塩、ヘキサフルオロホスフェート塩、ヘキサフルオロアンチモネート塩等のヨードニウム塩、トリフェニルスルホニウム、４−ｔｅｒｔ−ブチルトリフェニルスルホニウム、トリス（４−メチルフェニル）スルホニウム等のスルホニウムのクロリド、ブロミド、ホウフッ化塩、ヘキサフルオロホスフェート塩、ヘキサフルオロアンチモネート塩等のスルホニウム塩、２，４，６−トリス（トリクロロメチル）−１，３，５−トリアジン、２−フェニル−４，６−ビス（トリクロロメチル）−１，３，５−トリアジン、２−メチル−４，６−ビス（トリクロロメチル）−１，３，５−トリアジン等の２，４，６−置換−１，３，５−トリアジン化合物が挙げられるが、これらに限定されるものではない。
【００４８】
光重合開始剤は、記録されたホログラムの安定化の観点から、ホログラム記録後に分解処理されるものであることが好ましい
【００４９】
本発明の体積型ホログラム記録用感光性組成物における光重合開始剤の含有量は、体積型ホログラム記録用感光性組成物の全固形分１００質量部に対して０．０４〜６．５質量部であることが好ましく、１．８〜５．０質量部であることがさらに好ましい。
上記光重合開始剤の含有量が、上記範囲よりも少ない場合、上述した光重合性モノマーが十分に重合されず、所望の屈折率変調量（Δｎ）が得られない可能性があるからである。一方で上記範囲よりも多い場合、未反応の光重合開始剤がホログラム特性を悪化させる可能性があるからである。
【００５０】
＜増感色素＞
本発明における増感色素は、一般的に光を吸収する成分であり、光重合開始剤の記録光に対する感度を増感させる働きを有する。増感色素を用いることによって可視光にも活性となり、可視レーザー光を用いてホログラムを記録することが可能となるからである。
【００５１】
本発明に用いられる増感色素としては、チオピリリウム塩系色素、メロシアニン系色素、キノリン系色素、スチリルキノリン系色素、クマリン系色素、ケトクマリン系色素、チオキサンテン系色素、キサンテン系色素、オキソノール系色素、シアニン系色素、ローダミン染料、ピリリウムイオン系色素、シクロペンタノン系色素、シクロヘキサノン系色素、ジフェニルヨードニウムイオン系色素等を挙げることができる。シアニン系色素、メロシアニン系色素の具体例としては、３，３’−ジカルボキシエチル−２，２’−チオシアニンブロミド、１−カルボキシメチル−１’−カルボキシエチル−２，２’−キノシアニンブロミド、１，３’−ジエチル−２，２’−キノチアシアニンヨージド、３−エチル−５−［（３−エチル−２（３Ｈ）−ベンゾチアゾリリデン）エチリデン］−２−チオキソ−４−オキサゾリジン、３，９−ジエチル−３’−カルボキシメチル−２，２’−チアカルボシアニン・ヨウ素塩等が挙げられ、クマリン系色素、ケトクマリン系色素の具体例としては、３−（２’−ベンゾイミダゾール）−７−ジエチルアミノクマリン、３，３’−カルボニルビス（７−ジエチルアミノクマリン）、３，３’−カルボニルビスクマリン、３，３’−カルボニルビス（５，７−ジメトキシクマリン）、３，３’−カルボニルビス（７−アセトキシクマリン）等が挙げられるが、これらに限定されるものではない。
【００５２】
後述する体積型ホログラム記録体において、高透明性が要求される場合は、干渉露光工程後の、加熱工程または光照射工程時に、分解等により脱色しやすいものが好ましく、例えば、シアニン系色素のように一般的に光によって分解しやすい色素が好ましい。室内光や太陽光の下に数時間から数日放置することにより、体積型ホログラム記録体中の色素が分解されて可視域に吸収を持たなくなり、高透明な体積型ホログラム記録体を得ることができるからである
【００５３】
上記増感色素の含有量は、体積型ホログラム記録用感光性組成物の全固形分１００質量部に対して０．００１〜２．０質量部であることが好ましく、０．００１〜１．２質量部であることがさらに好ましい。
上記増感色素の含有量が上記範囲よりも多い場合、高透明性が要求される際に、光照射による色素の分解が十分になされず、着色したホログラム記録層となる可能性があり、一方、上記範囲よりも少ない場合、光重合開始剤の感度を十分に増感させることができず、可視光に不活性となる可能性があるからである。
【００５４】
＜バインダー樹脂＞
バインダー樹脂は、ホログラム記録層の成膜性、膜厚の均一性を向上させ、光照射による重合で形成されたホログラムを安定化させる働きを有し、ホログラム記録層の屈折率変調量（Δｎ）の増加、耐熱性および機械物性等の向上に寄与するものである。
本発明において用いられるバインダー樹脂としては、熱可塑性樹脂及び熱硬化性樹脂より選択される１種以上が好適に用いられる。中でも、少なくとも熱可塑性樹脂を用いることが好ましく、更に、熱可塑性樹脂及び熱硬化性樹脂を併用することが屈折率変調量（Δｎ）の増加、耐熱性および機械物性等の向上の点から好ましい。
【００５５】
（熱可塑性樹脂）
熱可塑性樹脂としては、例えば、ポリビニルアセテート、ポリビニルブチラート、ポリビニルホルマール、ポリビニルカルバゾール、ポリアクリル酸、ポリメタクリル酸、ポリメチルアクリレート、ポリメチルメタクリレート、ポリエチルアクリレート、ポリブチルアクリレート、ポリメタクリロニトリル、ポリエチルメタクリレート、ポリブチルメタクリレート、ポリアクリロニトリル、ポリ−１，２−ジクロロエチレン、エチレン−酢酸ビニル共重合体、シンジオタクチック型ポリメチルメタクリレート、ポリ−α−ビニルナフタレート、ポリカーボネート、セルロースアセテート、セルローストリアセテート、セルロースアセテートブチラート、ポリスチレン、ポリ−α−メチルスチレン、ポリ−ｏ−メチルスチレン、ポリ−ｐ−メチルスチレン、ポリ−ｐ−フェニルスチレン、ポリ−２，５−ジクロロスチレン、ポリ−ｐ−クロロスチレン、ポリ−２，５−ジクロロスチレン、ポリアリーレート、ポリサルホン、ポリエーテルサルホン、スチレン−アクリロニトリル共重合体、スチレン−ジビニルベンゼン共重合体、スチレン−ブタジエン共重合体、スチレン−無水マレイン酸共重合体、ＡＢＳ樹脂、ポリエチレン、ポリ塩化ビニル、ポリプロピレン、ポリエチレンテレフタレート、ポリビニルピロリドン、ポリ塩化ビニリデン、水素化スチレン−ブタジエン−スチレン共重合体、透明ポリウレタン、ポリテトラフルオロエチレン、ポリフッ化ビニリデン、（メタ）アクリル酸環状脂肪族エステルとメチル（メタ）アクリレートとの共重合体等が挙げられる。
熱可塑性樹脂は、１種単独で、又は２種以上を組み合わせて用いることができる。
【００５６】
本発明のバインダー樹脂に用いられる熱可塑性樹脂としては、中でも、ポリアクリル酸エステルを含有することが、屈折率変調量（Δｎ）の増加の点から好ましい。
【００５７】
本発明で用いられるポリアクリル酸エステルとしては、例えば、ポリメチルアクリレート、ポリエチルアクリレート、ポリｎ−プロピルアクリレート、ポリｎ−ブチルアクリレート、ポリベンジルアクリレート、ポリｎ−ヘキシルアクリレート、ポリイソプロピルアクリレート、ポリイソブチルアクリレート、ポリ−ｔ−ブチルアクリレート、ポリシクロヘキシルアクリレート、ポリフェニルアクリレート、ポリ１−フェニルエチルアクリレート、ポリ２−フェニルエチルアクリレート、ポリフルフリルアクリレート、ポリジフェニルメチルアクリレート、ポリペンタクロルフェニルアクリレート、ポリナフチルアクリレート等が挙げられる。ポリ（メタ）アクリル酸エステルに更にポリ（メタ）アクリル酸エステルの加水分解物が含まれていても良い。本発明におけるバインダー樹脂に用いられる熱可塑性樹脂は、中でも、屈折率変調量（Δｎ）の増加の点、及び保存安定性の点から、ポリメチルメタクリレート及びポリメチルメタクリレートとポリ（メタ）アクリル酸エステルの共重合体が好ましい。
【００５８】
本発明におけるバインダー樹脂に用いられる、熱可塑性樹脂の重量平均分子量は、ホログラム記録時の光重合性モノマーの拡散移動能の点、及び、高温保存安定性の点からは、２００００〜１５００００の範囲内であることが好ましく、８００００〜１５００００の範囲内であることがより好ましく、１２００００〜１４００００の範囲内であることがさらに好ましい。
なお、本発明における重量平均分子量は、ゲル浸透クロマトグラフィ−（ＧＰＣ）測定のポリスチレン換算値をいう。
【００５９】
本発明におけるバインダー樹脂に用いられる、熱可塑性樹脂のガラス転移温度（Ｔｇ）は、６０℃〜１５０℃の範囲内であることが好ましく、７０℃〜１２０℃の範囲内であることがより好ましい。
ガラス転移温度（Ｔｇ）が上記範囲よりも高いと、光重合性モノマーの拡散移動能が劣り、所望の屈折率変調量（Δｎ）が得られず、輝度の高い体積型ホログラム記録体が得られない可能性があるからである。一方、ガラス転移温度（Ｔｇ）が上記範囲よりも低いと、高温保存下にて、バインダー樹脂が軟化し、干渉縞が乱れるため、所望の屈折率変調量（Δｎ）が得られない可能性があるからである。
なお、ガラス転移温度（Ｔｇ）は、示差熱分析計（ＤＳＣ）などを用いて測定することができる。
【００６０】
（熱硬化性樹脂）
本発明におけるバインダー樹脂に熱硬化性樹脂を用いると、加熱工程において硬化されることにより、ホログラム記録層の強度を高め、体積型ホログラム記録特性を向上し、安定した層構造を形成させることができる。また、上記熱硬化性樹脂の官能基の一部は光照射により、光重合性モノマーの一部と相互作用を及ぼし結合を有することができる。この場合、体積型ホログラム記録後の光照射工程により、光重合性モノマーが固定されるため、体積型ホログラム記録体の強度を高めることができる。
【００６１】
本発明におけるバインダー樹脂に用いられる熱硬化性樹脂としては、特に限定されるものではなく、熱硬化性基を有するモノマー、オリゴマー、及びポリマーを好適に使用することができる。
上記熱硬化性樹脂としては、例えば、ヒドロキシル基、メルカプト基、カルボキシル基、アミノ基、エポキシ基、オキセタン基、イソシアネート基、カルボジイミド基、オキサジン基、及び金属アルコキサイド等を含有する化合物等を挙げることができる。本発明においては、中でも、エポキシ基およびオキセタン基を含有する化合物を用いることがより好ましく、エポキシ基含有化合物を用いることがさらに好ましい。本発明で用いられるエポキシ基含有化合物としては、一分子中にエポキシ基を１個以上含有する樹脂であれば特に限定されるものではない。
【００６２】
上記のエポキシ基を有する化合物のうち、エポキシ基を１つ有する単官能エポキシ化合物の例としては、例えば、フェニルグリシジルエーテル、ｐ−ｔｅｒｔ−ブチルフェニルグリシジルエーテル、ブチルグリシジルエーテル、２−エチルヘキシルグリシジルエーテル、アリルグリシジルエーテル、１，２−ブチレンオキサイド、１，３−ブタジエンモノオキサイド、１，２−エポキシドデカン、エピクロロヒドリン、１，２−エポキシデカン、スチレンオキサイド、シクロヘキセンオキサイド、中でも重合性不飽和結合を含有するものとして、３−メタクリロイルオキシメチルシクロヘキセンオキサイド、３−アクリロイルオキシメチルシクロヘキセンオキサイド、３−ビニルシクロヘキセンオキサイド、グリシジル（メタ）アクリレート等が挙げられる。 
【００６３】
また、エポキシ基を２つ以上有する多官能エポキシ化合物の例としては、例えば、ビスフェノールＡジグリシジルエーテル、ビスフェノールＦジグリシジルエーテル、ビスフェノールＳジグリシジルエーテル、臭素化ビスフェノールＡジグリシジルエーテル、臭素化ビスフェノールＦジグリシジルエーテル、臭素化ビスフェノールＳジグリシジルエーテル、エポキシノボラック樹脂、水添ビスフェノールＡジグリシジルエーテル、水添ビスフェノールＦジグリシジルエーテル、水添ビスフェノールＳジグリシジルエーテル、３，４−エポキシシクロヘキシルメチル−３’，４’−エポキシシクロヘキサンカルボキシレート、２−（３，４−エポキシシクロヘキシル−５，５−スピロ−３，４−エポキシ）シクロヘキサン−メタ−ジオキサン、ビス（３，４−エポキシシクロヘキシルメチル）アジペート、ビニルシクロヘキセンオキサイド、４−ビニルエポキシシクロヘキサン、ビス（３，４−エポキシ−６−メチルシクロヘキシルメチル）アジペート、３，４−エポキシ−６−メチルシクロヘキシル−３’，４’−エポキシ−６’−メチルシクロヘキサンカルボキシレート、メチレンビス（３，４−エポキシシクロヘキサン）、ジシクロペンタジエンジエポキサイド、エチレングリコールのジ（３，４−エポキシシクロヘキシルメチル）エーテル、エチレンビス（３，４−エポキシシクロヘキサンカルボキシレート）、エポキシヘキサヒドロフタル酸ジオクチル、エポキシヘキサヒドロフタル酸ジ−２−エチルヘキシル、１，４−ブタンジオールジグリシジルエーテル、１，６−ヘキサンジオールジグリシジルエーテル、グリセリントリグリシジルエーテル、トリメチロールプロパントリグリシジルエーテル、ポリエチレングリコールジグリシジルエーテル、ポリプロピレングリコールジグリシジルエーテル類、１，１，３−テトラデカジエンジオキサイド、リモネンジオキサイド、１，２，７，８−ジエポキシオクタン、１，２，５，６−ジエポキシシクロオクタン等があげられる。
その他、エポキシ基含有ポリマーも好適に用いられる。エポキシ基含有ポリマーとしては、例えば、エポキシ基やグリシジル基を有する単量体を共重合成分として用いた共重合体等が挙げられる。上記エポキシ基やグリシジル基を有する単量体としては、例えば、グリシジル（メタ）アクリレート、マレイン酸グリシジルエステルなどのα，β−不飽和カルボン酸のグリシジルエステルなどが挙げられる。
これらのエポキシ化合物は、１種のみを単独で使用しても良く、２種以上を併用してもよい。
【００６４】
本発明におけるバインダー樹脂に用いられる熱硬化性樹脂の重量平均分子量は、５０００〜１０００００の範囲内であることが好ましく、１００００〜５００００の範囲内であることが、屈折率変調量（Δｎ）を向上する点、及び、ホログラム記録層の膜強度の点から、より好ましい。
【００６５】
バインダー樹脂として熱可塑性樹脂と熱硬化性樹脂を併用する場合の、熱可塑性樹脂と熱硬化性樹脂の配合比は、屈折率変調量（Δｎ）の向上と、体積型ホログラム記録体の強度の点から、質量比で熱可塑性樹脂／熱硬化性樹脂＝５０／５０〜９０／１０の範囲内であることが好ましく、６０／４０〜９０／１０の範囲内であることがより好ましく、７０／３０〜８０／２０の範囲内であることがさらに好ましい。
【００６６】
本発明の体積型ホログラム記録用感光性組成物における、バインダー樹脂の含有量は、屈折率変調量（Δｎ）の向上と、体積型ホログラム記録体の強度の点から、体積型ホログラム記録用感光性組成物の全固形分１００質量部に対して、１〜４０質量部であることが好ましく、２５〜３５質量部であることがより好ましい。
【００６７】
＜その他の成分＞
本発明の体積型ホログラム記録用感光性組成物は、本発明の効果を損なわない限り、必要に応じて、微粒子、熱重合防止剤、シランカップリング剤、着色剤などを併用してよい。
例えば、良好な箔切れ性を付与したい場合には、微粒子が用いられることが好ましい。
微粒子としては、例えば、樹脂骨格として低密度ポリエチレン、高密度ポリエチレン、ポリプロピレン、ポリ（メタ）アクリル等を含む有機微粒子、シリカ、マイカ、タルク、チタニア等の無機粒子等を用いることができ、これらの微粒子を１種、または２種以上を混合して使用してもよい。上記の中でも、上記有機微粒子の樹脂中の骨格または、側鎖の水素の一部または全部をフッ素原子で置換した含フッ素系樹脂の微粒子であるフッ素系微粒子、または、チタニア微粒子であることが好ましい。
本発明の体積型ホログラム記録用感光性組成物は、上記特定のチオール基含有化合物を含むため、保存安定性の点から、３級アルキルアミン、３級芳香族アミン、脂環式３級アミンのような硬化促進剤を実質的に含有しないことが好ましい。ここで、実質的に含有しないとは、体積型ホログラム記録体の保存安定性の点から、体積型ホログラム記録用感光性組成物の全固形分１００質量部に対して、０．１質量部未満を目安にすることができる。
【００６８】
本発明の体積型ホログラム記録用感光性組成物は、塗工する際に必要に応じて溶媒を用いても良い。体積型ホログラム記録用感光性組成物のうち、常温で液状である成分が含有されている場合は、塗工溶媒が全く必要ない場合もある。
上記溶媒としては、例えばメチルエチルケトン、アセトン、シクロヘキサノンなどのケトン系溶媒、酢酸エチル、酢酸ブチル、エチレングリコールジアセテートなどのエステル系溶媒、トルエン、キシレンなどの芳香族系溶媒、メチルセロソルブ、エチルセロソルブ、ブチルセロソルブなどのセロソルブ系溶媒、メタノール、エタノール、プロパノールなどのアルコール系溶媒、テトラヒドロフラン、ジオキサンなどのエーテル系溶媒、ジクロロメタン、クロロホルムなどのハロゲン系溶媒、またはそれらの混合溶媒等が挙げられる。
【００６９】
［体積型ホログラム記録用感光性基板］
本発明に係る体積型ホログラム記録用感光性基板は、光重合性モノマーと、光重合開始剤と、前記光重合開始剤を増感せしめる増感色素と、バインダー樹脂と、チオール基含有化合物とを含有し、
前記光重合性モノマーが少なくとも光ラジカル重合性モノマー及び光カチオン重合性モノマーを含み、
前記チオール基含有化合物が、前記光ラジカル重合性モノマーの連鎖移動剤であって、少なくとも１分子中に２つ以上の１級チオール基を有する多官能１級チオール化合物であり、且つ、
前記光ラジカル重合性モノマー１００質量部に対して、前記チオール基含有化合物を１．５〜３０質量部含有する、ホログラムを記録するためのホログラム記録層を基材上に備えたことを特徴とする。
【００７０】
図１は、本発明の体積型ホログラム記録用感光性基板の一例を示す概略図である。図１に例示するように、上記本発明に係る体積型ホログラム記録用感光性基板１０は、基材１上にホログラム記録層２が設けられている。
【００７１】
本発明の体積型ホログラム記録用感光性基板は、少なくとも、ホログラム記録層と基材とを有するものであり、本発明の効果が損なわれない限り、必要に応じて、更に他の層を有していてもよいものである。
以下、体積型ホログラム記録用感光性基板を構成する各層について順に説明する。
【００７２】
＜基材＞
本発明に係る体積型ホログラム記録用感光性基板において、基材は、ホログラム記録層を支持する機能を有するものであり、用途に応じて従来公知の基材を適宜選択して用いることができる。
【００７３】
本発明に用いる基材としては、上記ホログラム記録層を支持できるものであれば特に限定されるものではなく、用途に応じて適宜選択して用いることができる。上記基材としては、通常、樹脂基材又はガラス基材を用いる。本発明に用いられる樹脂基材の具体例としては、ポリエチレンフィルム、ポリプロピレンフィルム、ポリフッ化エチレン系フィルム、ポリフッ化ビニリデンフィルム、ポリ塩化ビニルフィルム、ポリ塩化ビニリデンフィルム、エチレン−ビニルアルコール共重合体フィルム、ポリビニルアルコールフィルム、ポリメチルメタクリレートフィルム、ポリエーテルスルホンフィルム、ポリエーテルエーテルケトンフィルム、ポリアミドフィルム、テトラフルオロエチレン−パーフルオロアルキルビニルエーテル共重合体フィルム、ポリエチレンテレフタレートフィルム等のポリエステルフィルム、ポリイミドフィルム等の樹脂フィルム等を挙げることができる。
【００７４】
本発明に用いられる基材の厚さは、本発明の製造方法により製造される体積型ホログラム記録体の用途や種類などに応じて適宜選択されるものであるが、通常、２μｍ〜２００μｍの範囲内であることが好ましく、１０μｍ〜５０μｍの範囲内であることがより好ましい。
【００７５】
上記基材の表面を、例えば、コロナ処理、オゾン処理、プラズマ処理、電離放射線処理、重クロム酸処理、アンカーまたはプライマー処理等の表面処理を施し、基材とホログラム記録層との密着性を高めても良い。
また、基材の表面は離型処理されていてもよく、例えば、フッ素系離型剤、ステアリン酸系離型剤、ワックス系離型剤等をディッピング塗工、スプレー塗工、ロールコート塗工等の方法を用いて離型処理を施すことができる。基材表面に離型処理を施すことにより、基材を剥離フィルムとして機能させることができるからである。離型処理を施す場合は、基材とホログラム記録層との間に保護層を介してもよい。
【００７６】
＜ホログラム記録層＞
ホログラム記録層は、ホログラムを記録するための層であり、少なくとも光ラジカル重合性モノマー及び光カチオン重合性モノマーを含む光重合性モノマーと、光重合開始剤と、前記光重合開始剤を増感せしめる増感色素と、バインダー樹脂と、チオール基含有化合物とを含有し、前記チオール基含有化合物が、前記光ラジカル重合性モノマーの連鎖移動剤であって、少なくとも１分子中に２つ以上の１級チオール基を有する多官能１級チオール化合物であり、且つ、前記光ラジカル重合性モノマー１００質量部に対して、前記チオール基含有化合物を１．５〜３０質量部含有する層である。
【００７７】
上記ホログラム記録層は、例えば、前記本発明に係る体積型ホログラム記録用感光性組成物を溶媒に溶解乃至分散して塗布液として、基材上に塗工し、溶媒を乾燥除去することにより、形成することができる。
【００７８】
上記ホログラム記録層を形成する各成分については、前記体積型ホログラム記録用感光性組成物において説明したものと同様のものとすることができるのでここでの説明は省略する。
【００７９】
ホログラム記録層用組成物の塗布方法は、従来公知の方法から、適宜選択すればよい。具体的には、例えば、スピンコーター、グラビアコーター、コンマコーター、バーコーター等の方法が挙げられる。
また、ホログラム記録層用組成物の流動性が高い場合には、例えば２枚のガラス板等の基材の間に封入することにより、ホログラム記録層を形成してもよい。
【００８０】
ホログラム記録層の膜厚は、所望のホログラムを記録できる範囲で適宜設定すればよいものであり、例えば、１〜１００μｍ、好ましくは３〜４０μｍの範囲で適宜設定すればよい。
【００８１】
＜剥離可能な保護層＞
本発明に係る体積型ホログラム記録用感光性基板においては、乾燥後のホログラム記録層に粘着性がある場合、剥離可能な保護層として、ポリエステルフィルムやポリエチレンフィルム等、通常、例えば基材フィルムとして用いられるようなフィルムをラミネートすることができる。
【００８２】
［体積型ホログラム記録体］
本発明に係る体積型ホログラム記録体は、光重合性モノマーと、光重合開始剤と、前記光重合開始剤を増感せしめる増感色素と、バインダー樹脂と、チオール基含有化合物とを含有し、前記光重合性モノマーが少なくとも光ラジカル重合性モノマー及び光カチオン重合性モノマーを含み、
前記チオール基含有化合物が、前記光ラジカル重合性モノマーの連鎖移動剤であって、少なくとも１分子中に２つ以上の１級チオール基を有する多官能１級チオール化合物であり、且つ、前記光ラジカル重合性モノマー１００質量部に対して、前記チオール基含有化合物を１．５〜３０質量部含有する、ホログラムを記録するためのホログラム記録層に、ホログラムが記録されてなるホログラム層を、基材上に備えたことを特徴とする。
【００８３】
図２は、本発明の体積型ホログラム記録体の一例を示す概略図である。図２に例示するように、上記本発明に係る体積型ホログラム記録体２０は、基材１上に、ホログラム記録層にホログラムが記録されたホログラム層３を備えたものである。
【００８４】
本発明に係る体積型ホログラム記録体における、基材、及び、上記特定のホログラム記録層については、上記本発明に係る体積型ホログラム記録用感光性基板と同様の構成とすることができるので、ここでの説明を省略する。本発明に係る体積型ホログラム記録体は、上記本発明に係る体積型ホログラム記録用感光性基板のホログラム記録層に、ホログラムが記録されてなるものであって良い。
【００８５】
（体積型ホログラム記録体の製造方法）
本発明の体積型ホログラム記録体の製造方法は、公知の方法を用いることができる。例えば、基材上に前記本発明に係る体積型ホログラム記録用感光性組成物を塗工、乾燥して、まず、前記本発明に係る体積型ホログラム記録用感光性基板を得る。そして、得られた体積型ホログラム記録用感光性基板に干渉露光することによりホログラムを記録させ（干渉露光工程）、加熱により光重合性モノマーを拡散移動させ（加熱工程）、全面に光照射してホログラムを固定させる（光照射工程）方法等が挙げられる。
前記本発明に係る体積型ホログラム記録用感光性基板を得る工程までは、前述と同様に行うことができるので、ホログラムを記録する干渉露光工程以降の工程について詳細に説明をする。
【００８６】
＜干渉露光工程＞
本発明における干渉露光工程は、体積型ホログラム記録用感光性組成物を含有するホログラム記録層に干渉露光することによりホログラムを記録させ、光重合性モノマーの分布を形成する工程である。
本発明においては、当該工程において、干渉光が強く照射される部分に存在する光ラジカル重合性モノマーの一部が、光重合開始剤及び／又は前記特定のチオール基含有化合物の連鎖移動剤の影響を受けて、重合反応を生じる。
【００８７】
本発明におけるホログラム記録層は、光の干渉によって生じる干渉縞を屈折率の異なる縞として光重合性モノマーを固定化することによってホログラムを記録するものである。このため、ホログラムを記録する方法としては、例えば、基材側から参照光を入射し、ホログラム記録層側から物体光を入射し、上記ホログラム記録層内においてこれらの光を干渉させる方法や、ホログラム記録層上にホログラム原版を配置し、基材側から光を入射することによって、当該入射光と上記ホログラム原版によって反射された反射光とを上記ホログラム記録層内において干渉させる方法等を挙げることができる。中でも上述したホログラム原版を用いる方法が好ましく、これにより、簡便に体積型ホログラムを記録することができる。
【００８８】
上記干渉露光工程において、ホログラムの記録に用いられる記録光の光源としては、コヒーレンス性に優れる可視光レーザー光を用いることが好ましく、例えばアルゴンイオンレーザー（４５８ｎｍ、４８８ｎｍ、５１４．５ｎｍ）、クリプトンイオンレーザー（６４７．１ｎｍ）、ヘリウム−ネオンレーザー（６３３ｎｍ）、ＹＡＧレーザー（５３２ｎｍ）等を使用することができる。
【００８９】
＜加熱工程＞
本発明における加熱工程は、ホログラム記録層に含有される光重合性モノマーの相分離を促進させ、上記層内に残留する未重合の光重合性モノマーを拡散移動させる工程である。
光重合性モノマーを更に拡散移動させることにより、屈折率の低い部分と屈折率の高い部分との差がさらに顕著化され、屈折率変調量（Δｎ）を向上させることができる。
【００９０】
上記加熱工程における加熱温度は、４０℃〜１５０℃の範囲内であることが好ましく、４０℃〜１００℃の範囲内であることがより好ましい。
【００９１】
また、上記加熱工程における加熱時間は、５分〜１２０分の範囲内であることが好ましく、５分〜３０分の範囲内であることがより好ましい。
【００９２】
＜光照射工程＞
本発明における光照射工程は、上述したホログラムが記録されたホログラム記録層の全面に光照射を行うことにより、未反応の光重合性モノマーを重合させて光重合反応を完結させ、光重合性モノマーを硬化させることにより、ホログラムを固定させる工程である。
また、本工程において、バインダー樹脂に含有される熱硬化性樹脂の官能基の一部と光重合性モノマーの一部とが反応し、相互作用を有していてもよい。
【００９３】
上記光照射工程で用いられる照射光は、可視光領域である必要はなく、紫外光で良く、例えば、超高圧水銀灯、高圧水銀灯、カーボンアーク、キセノンアーク、メタルハライドランプ等の光源を用いることができる。
【００９４】
上記照射光の全露光量は、例えば、約０．１ｍＪ／ｃｍ２〜１００００ｍＪ／ｃｍ２の範囲内であることが好ましく、１０ｍＪ／ｃｍ２〜４０００ｍＪ／ｃｍ２の範囲内であることがより好ましい。
【００９５】
＜その他の工程＞
本発明の体積型ホログラム記録体の製造方法は、上述した工程の他に、必要に応じて任意の工程を適宜有していても良い。このような工程としては、例えばエージング工程、脱色工程等が挙げられる。
エージング工程とは、未反応の光重合性モノマーや熱硬化性樹脂の反応を完結させ、安定性を高くする工程であり、例えば、一定時間、常温で静置することにより行うことができる。
また、脱色工程とは、含まれる増感色素を脱色する工程であり、例えば赤色の増感色素に対して緑色の光を照射する等、適宜光照射することにより行うことができる。
以上のようにして、ホログラム記録層にホログラムが記録されてなるホログラム層を得ることができる。
このように得られた体積型ホログラム記録体は、特に、セキュリティ用途、意匠用途において特に好適に用いられる。
【実施例】
【００９６】
以下、本発明について実施例を示して具体的に説明する。これらの記載により本発明を制限するものではない。
【００９７】
（実施例１）
（１）体積型ホログラム記録用感光性組成物の製造
下記組成の体積型ホログラム記録用感光性組成物１を作製した。
＜体積型ホログラム記録用感光性組成物１の組成＞
・ポリアクリル酸エステル；ダイヤナールＢＲ−６０５（熱可塑性樹脂、三菱レイヨン（株）社製、重量平均分子量；５００００）：７０質量部
・エポキシ基含有アクリル樹脂；ダイヤナールＶＢ−７２０１（熱硬化性樹脂、三菱レイヨン（株）社製、重量平均分子量；４３０００、エポキシ当量；１２３８ｇ／ｅｑ）３０質量部
・ジフェノキシエタノールフルオレンジアクリレート；ＢＰＥＦＡ（光ラジカル重合性モノマー、大阪ガスケミカル（株）社製）１００質量部
・１，６−ヘキサンジオールジグリシジルエーテル；デナコールＥＸ−２１２（光カチオン重合性モノマー、ナガセケムテックス（株）社製）７１．４質量部
・ジアリールヨードニウム塩；ＰＩ２０７４（光重合開始剤、ローディア社製）１１．４質量部
・２，５−ビス（４−ジエチルアミノベンジリデン）シクロペンタノン；（増感色素）２．９質量部
・ペンタエリスリトールテトラキス（３−メルカプトプロピオネート）；商品名ＰＥＴＰ（４官能１級チオール化合物、淀化学（株）製）１．５質量部
・メチルイソブチルケトン（溶媒）２８５．７質量部
・１−ブタノール（溶媒）２８５．７質量部
【００９８】
（２）体積型ホログラム記録用感光性基板の製造
（１）で得られた体積型ホログラム記録用感光性組成物１を、５０μｍのポリエチレンテレフタレート（ＰＥＴ）フィルム（東レ製ルミラーＴ−６０）上にアプリケーターを用いて、乾燥後の膜厚が１０μｍとなるように塗工及び乾燥してホログラム記録層とし、実施例１の体積型ホログラム記録用感光性基板１を得た。
【００９９】
（３）体積型ホログラム記録体の製造
（２）で得られた実施例１の体積型ホログラム記録用感光性基板のホログラム記録層側をミラーにラミネートし、体積型ホログラム記録用感光性基板のＰＥＴ側から５３２ｎｍレーザー光を１０〜１００ｍＪ／ｃｍ２入射して、干渉露光を行い、体積型ホログラムを記録した。その際、レーザー光のホログラム記録層への入射角度は、ホログラム０度の角度とした。記録後、ミラーから体積型ホログラム記録用感光性基板を剥離して、３８μｍのポリエチレンテレフタレート（ＰＥＴ）フィルム（Ａ４３００；東洋紡（株）社製）をホログラム記録層側にラミネートした。
次いで、８０℃３０分加熱し、紫外線全面照射を行い、ホログラム記録層を固定し、更に、５３０ｎｍ付近の緑色光を１００分間照射して増感色素の脱色を行い、干渉縞が記録されたホログラム層を有する実施例１の体積型ホログラム記録体１を得た。
【０１００】
（実施例２）
（１）体積型ホログラム記録用感光性組成物の製造
体積型ホログラム記録用感光性組成物１の組成において、ペンタエリスリトールテトラキス（３−メルカプトプロピオネート）を１８質量部用いた以外は、体積型ホログラム記録用感光性組成物１と同様にして、体積型ホログラム記録用感光性組成物２を作製した。
【０１０１】
（２）体積型ホログラム記録用感光性基板の製造
実施例１の体積型ホログラム記録用感光性組成物１の代わりに、（１）で得られた体積型ホログラム記録用感光性組成物２を用いて、ホログラム記録層を形成した以外は、実施例１と同様にして、体積型ホログラム記録用感光性基板２の製造を行った。
【０１０２】
（３）体積型ホログラム記録体の製造
実施例１の体積型ホログラム記録用感光性基板１の代わりに、（２）で得られた体積型ホログラム記録用感光性基板２を用いて、体積型ホログラムを記録した以外は、実施例１と同様にして、体積型ホログラム記録体２の製造を行った。
【０１０３】
（実施例３）
（１）体積型ホログラム記録用感光性組成物の製造
体積型ホログラム記録用感光性組成物１の組成において、ペンタエリスリトールテトラキス（３−メルカプトプロピオネート）を３０質量部用いた以外は、体積型ホログラム記録用感光性組成物１と同様にして、体積型ホログラム記録用感光性組成物３を作製した。
【０１０４】
（２）体積型ホログラム記録用感光性基板の製造
実施例１の体積型ホログラム記録用感光性組成物１の代わりに、（１）で得られた体積型ホログラム記録用感光性組成物３を用いて、ホログラム記録層を形成した以外は、実施例１と同様にして、体積型ホログラム記録用感光性基板３の製造を行った。
【０１０５】
（３）体積型ホログラム記録体の製造
実施例１の体積型ホログラム記録用感光性基板１の代わりに、（２）で得られた体積型ホログラム記録用感光性基板３を用いて、体積型ホログラムを記録した以外は、実施例１と同様にして、体積型ホログラム記録体３の製造を行った。
【０１０６】
（比較例１）
（１）比較体積型ホログラム記録用感光性組成物の製造
体積型ホログラム記録用感光性組成物１の組成において、ペンタエリスリトールテトラキス（３−メルカプトプロピオネート）を用いなかった以外は、体積型ホログラム記録用感光性組成物１と同様にして、比較体積型ホログラム記録用感光性組成物１を作製した。
【０１０７】
（２）比較体積型ホログラム記録用感光性基板の製造
実施例１の体積型ホログラム記録用感光性組成物１の代わりに、（１）で得られた比較体積型ホログラム記録用感光性組成物１を用いて、ホログラム記録層を形成した以外は、実施例１と同様にして、比較体積型ホログラム記録用感光性基板１の製造を行った。
【０１０８】
（３）比較体積型ホログラム記録体の製造
実施例１の体積型ホログラム記録用感光性基板１の代わりに、（２）で得られた比較体積型ホログラム記録用感光性基板１を用いて、体積型ホログラムを記録した以外は、実施例１と同様にして、比較体積型ホログラム記録体１の製造を行った。
【０１０９】
（比較例２）
（１）比較体積型ホログラム記録用感光性組成物の製造
体積型ホログラム記録用感光性組成物１の組成において、ペンタエリスリトールテトラキス（３−メルカプトプロピオネート）を１質量部用いた以外は、体積型ホログラム記録用感光性組成物１と同様にして、比較体積型ホログラム記録用感光性組成物２を作製した。
【０１１０】
（２）比較体積型ホログラム記録用感光性基板の製造
実施例１の体積型ホログラム記録用感光性組成物１の代わりに、（１）で得られた比較体積型ホログラム記録用感光性組成物２を用いて、ホログラム記録層を形成した以外は、実施例１と同様にして、比較体積型ホログラム記録用感光性基板２の製造を行った。
【０１１１】
（３）比較体積型ホログラム記録体の製造
実施例１の体積型ホログラム記録用感光性基板１の代わりに、（２）で得られた比較体積型ホログラム記録用感光性基板２を用いて、体積型ホログラムを記録した以外は、実施例１と同様にして、比較体積型ホログラム記録体２の製造を行った。
【０１１２】
（比較例３）
（１）比較体積型ホログラム記録用感光性組成物の製造
体積型ホログラム記録用感光性組成物１の組成において、ペンタエリスリトールテトラキス（３−メルカプトプロピオネート）を４０質量部用いた以外は、体積型ホログラム記録用感光性組成物１と同様にして、比較体積型ホログラム記録用感光性組成物３を作製した。
【０１１３】
（２）比較体積型ホログラム記録用感光性基板の製造
実施例１の体積型ホログラム記録用感光性組成物１の代わりに、（１）で得られた比較体積型ホログラム記録用感光性組成物３を用いて、ホログラム記録層を形成した以外は、実施例１と同様にして、比較体積型ホログラム記録用感光性基板３の製造を行った。
【０１１４】
（３）比較体積型ホログラム記録体の製造
実施例１の体積型ホログラム記録用感光性基板１の代わりに、（２）で得られた比較体積型ホログラム記録用感光性基板３を用いて、体積型ホログラムを記録した以外は、実施例１と同様にして、比較体積型ホログラム記録体３の製造を行った。
【０１１５】
（比較例４）
（１）比較体積型ホログラム記録用感光性組成物の製造
体積型ホログラム記録用感光性組成物１の組成において、ペンタエリスリトールテトラキス（３−メルカプトプロピオネート）の代わりに、ペンタエリスリトールテトラキス（３−メルカプトブチレート）；カレンズＭＴ  ＰＥ１（４官能２級チオール化合物、昭和電工（株）製）を１８質量部用いた以外は、体積型ホログラム記録用感光性組成物１と同様にして、比較体積型ホログラム記録用感光性組成物４を作製した。
【０１１６】
（２）比較体積型ホログラム記録用感光性基板の製造
実施例１の体積型ホログラム記録用感光性組成物１の代わりに、（１）で得られた比較体積型ホログラム記録用感光性組成物４を用いて、ホログラム記録層を形成した以外は、実施例１と同様にして、比較体積型ホログラム記録用感光性基板４の製造を行った。
【０１１７】
（３）比較体積型ホログラム記録体の製造
実施例１の体積型ホログラム記録用感光性基板１の代わりに、（２）で得られた比較体積型ホログラム記録用感光性基板４を用いて、体積型ホログラムを記録した以外は、実施例１と同様にして、比較体積型ホログラム記録体４の製造を行った。
【０１１８】
［飽和露光量の評価］
上記で得られた体積型ホログラム記録体の透過率を分光光度計（（株）島津製作所社製、ＵＶ−２４５０）を用いて測定し、分光透過率曲線を得た。
得られた分光透過率曲線において、ピーク透過率Ａおよびベース透過率Ｂを求め、下記式：
回折効率η＝｜Ｂ−Ａ｜／Ｂ（％）      
により、回折効率ηを算出した。
露光量１０〜１００ｍＪ／ｃｍ２の間で、それ以上露光しても回折効率の変動が見られない露光量を飽和露光量として規定した。飽和露光量が小さいとレーザー光の照射を少なくすることが可能となる。
【０１１９】
［屈折率変調量（Δｎ）の評価］
上記で得られた１０ｍＪ／ｃｍ２の露光量における回折効率ηの値を用いて、下記のＫｏｇｅｌｎｉｋ理論式：
η＝ｔａｎｈ２（π（Δｎ）ｄ／λｃｏｓθ０）      
（式中、ηは回折効率、ｄはホログラム記録層の膜厚、λは記録レーザー波長、θ０は記録レーザー光のホログラム記録層への入射角度である）
により、屈折率変調量（Δｎ）を算出した。
なお、ホログラム記録層の膜厚ｄは、得られたホログラム記録用感光性基板のホログラム記録層のＰＥＴフィルムを剥離し、マイクロメーターにてホログラム記録層単体の厚みを測定した値とした。
【０１２０】
［脱色性の評価］
５３０ｎｍ付近の緑色を発光する蛍光灯１０本の下に上記で得られた体積型ホログラム記録体を配置し、１０分間照射した。照射後、記録体を白紙上に配置し、目視にて増感色素の赤色が確認されない場合は○、確認された場合は×とした。
各実施例及び比較例について、得られた飽和露光量、回折効率、屈折率変調量（Δｎ）、脱色性についての評価結果を合わせて表１に示す。
【０１２１】
【表１】
2014044242.tif 000002
【０１２２】
実施例１，２，３が示すように、光重合性モノマー１００質量部に対して、４官能１級チオール化合物を１．５〜３０質量部添加した場合には、飽和露光量が１０ｍＪ／ｃｍ2と感度が高く、低露光量（１０ｍＪ／ｃｍ2）における回折効率が９３．１〜９７．７％、屈折率変調量（Δｎ）が０．０４１〜０．０４４を示し、脱色性も良好な体積型ホログラム記録用感光性組成物を得ることができることが明らかにされた。
一方、比較例１が示すように、チオール基含有化合物を添加しない場合、脱色性は良好なものの、飽和露光量が４０ｍＪ／ｃｍ2と感度が低く、低露光量（１０ｍＪ／ｃｍ2）における回折効率が４７．８％、屈折率変調量（Δｎ）が０．０２５と低いことが明らかにされた。
また、比較例２が示すように、４官能１級チオール化合物の添加量が光重合性モノマー１００質量部に対して１．５質量部より少ない場合、脱色性は良好と感度は良好なものの、回折効率が８０．２％、屈折率変調量（Δｎ）が０．０３０と不十分になることが明らかにされた。
また、比較例３が示すように、４官能１級チオール化合物を光重合性モノマー１００質量部に対して３０質量部より多く添加した場合、飽和露光量は１０ｍＪ／ｃｍ2であるものの、回折効率が７７．４％、屈折率変調量（Δｎ）が０．０２７へと悪化し、更に脱色性も悪化することが明らかにされた。
一方、比較例４が示すように、４官能２級チオール化合物を光重合性モノマー１００質量部に対して１８質量部添加した場合、飽和露光量は２０ｍＪ／ｃｍ2と感度は４官能１級チオール化合物に比べて劣り、低露光量（１０ｍＪ／ｃｍ2）における回折効率が及び屈折率変調量（Δｎ）は、４官能１級チオール化合物に比べて劣ることが明らかにされた。
【符号の説明】
【０１２３】
１  基材
２  ホログラム記録層
３  ホログラムが記録されたホログラム層
１０  体積型ホログラム記録用感光性基板
２０  体積型ホログラム記録体
【図１】
2014044242.tif 000003
【図２】
2014044242.tif 000004